АНТИФРИКЦИОННАЯ КОМПОЗИЦИЯ И СПОСОБ ЕЕ ПОЛУЧЕНИЯ

2
1. Антифрикционная композиция, включающая углеродную ткань с волокном со средним размером кристаллитов по базисной плоскости 3,0-6,0 нм и толщиной пакета базисных плоскостей 1,0-4,0 нм, полимерное термореактивное связующее и металлический порошок, отличающаяся тем, что в качестве металлического порошка она содержит продукт взаимодействия порошка металла с тонкодисперсными частицами углерода с удельной поверхностью 110-150 м/г, взятых в объемном соотношении металл - углерод, равном 1:(0,01-0,15), при следующем соотношении компонентов, мас.%:
Углеродная ткань
43,5-50,0
Полимерное термореактивное связующее
35,0-50,0
Продукт взаимодействия порошка металла
с углеродными частицами
1,0-15,0
2. Антифрикционная композиция по п.1, отличающаяся тем, что в качестве полимерного термореактивного связующего она содержит фенолформальдегидную смолу, модифицированную олеиновой кислотой.
3. Антифрикционная композиция по п.1, отличающаяся тем, что в качестве полимерного термореактивного связующего композиция содержит хлорсодержащую полиглицидиларилендиаминовую смолу.
4. Антифрикционная композиция по п.1, отличающаяся тем, что в качестве металлического порошка она содержит порошок металла, выбранного из группы, включающей олово, оловянный баббит, медь и никель, с дисперсностью частиц порошка 5-100 мкм.
2
5. Способ получения антифрикционной композиции путем пропитки углеродной ткани полимерным термореактивным связующим, внесения металлического порошка и последующего прессования, отличающийся тем, что металлический порошок обрабатывают тонкодисперсными углеродными частицами с удельной поверхностью 110-150 м/г, полимерное термореактивное связующее смешивают с продуктом взаимодействия порошка металла с тонкодисперсными углеродными частицами, и связующим, содержащим взвесь указанного продукта взаимодействия металла с углеродом, пропитывают углеродную ткань.